ポリアミド410PA-410と1.5重量未満の離型剤とを含むポリマー組成物から生産されることを特徴とする射出成形されたポリマー部品。前記ポリマー組成物が、A.20~100重量部分pbwのPA-410と、B.1つ以上のさらなるポリマーと、を含み、AとBを加算して100pbwとなる、請求項1に記載の射出成形部品。前記ポリマー組成物が1wt未満の離型剤を含む、請求項1または2に記載の射出成形部品。前記ポリマー組成物が0.5wt未満の離型剤を含む、請求項1または2に記載の射出成形部品。前記ポリマー組成物が0.3wt未満の離型剤を含む、請求項1または2に記載の射出成形部品。少なくとも100グラムの重量を有する、請求項1~5のいずれか一項に記載の射出成形部品。少なくとも200グラムの重量を有する、請求項1~5のいずれか一項に記載の射出成形部品。前記ポリマー組成物がガラス繊維を含まず、前記部品が1°30’未満の1つ以上の離型角度を成す、請求項1~7のいずれか一項に記載の射出成形部品。前記ポリマー組成物がガラス繊維を含まず、前記部品が1°未満の1つ以上の離型角度を成す、請求項1~7のいずれか一項に記載の射出成形部品。前記ポリマー組成物がガラス繊維を含まず、前記部品が50’未満の1つ以上の離型角度を成す、請求項1~7のいずれか一項に記載の射出成形部品。前記ポリマー組成物がガラス繊維を含み、前記部品が30’未満の1つ以上の離型角度を成す、請求項1~7のいずれか一項に記載の射出成形部品。前記ポリマー組成物がガラス繊維を含み、前記部品が25’未満の1つ以上の離型角度を成す、請求項1~7のいずれか一項に記載の射出成形部品。[実施例1]離型剤を全く含まないPA-410で構成されたポリマー造粒体を、Engel110射出成形機において、ISO527-1Aに準じた引張り強度の決定のためのテストバー用の金型内に射出成形した。射出中の溶融温度は、ポリマーの融点より50°C高く、射出時間は1秒間、そして金型温度は80°Cであった。射出から60秒後にテストバーを取り出した。テストバーは、損傷を受けたり、金型内に粘着することが全く無く、スムーズに取り出された。[比較実験A]実施例1と同様であるが、離型剤を全く含まないPA-6の造粒体を使用した。テストバーを損傷させることなくまたは金型内にテストバーが粘着した状態で、テストバーを取り出すことは不可能であった。テストバーの粘着は、テストバーの取り出し中の亀裂音によって観察された。[比較実験B]実施例1と同様であるが、離型剤の全く無いPA-66の造粒体を使用した。テストバーを損傷させることなくまたは金型内にテストバーが粘着した状態で、テストバーを取り出すことは不可能であった。テストバーの粘着は、テストバーの取り出し中の亀裂音によって観察された。[比較用の実験C]実施例1と同様であるが、離型剤の全く無いPA-46の造粒体を使用した。テストバーを損傷させることなくまたは金型内にテストバーが粘着した状態で、テストバーを取り出すことは不可能であった。テストバーの粘着は、テストバーの取り出し中の亀裂音によって観察された。